(57)【要約】  ミリ波帯域以上の高い周波数帯域において周波数の異なる複数種類の電磁波を良好に吸収することができる電磁波吸収体用組成物と電磁波吸収体を実現する。電磁波吸収体用組成物は、ミリ波帯以上の高周波数で磁気共鳴する磁性酸化鉄１ａと、樹脂製バインダー１ｂを含み、印加される磁界強度が１６ｋＯｅから−１６ｋＯｅの間の磁気特性のヒステリシスループを微分した微分曲線に、互いに分離された２つ以上の極値を有する。また、電磁波吸収体は、上記の電磁波吸収体用組成物により形成された電磁波吸収層を備える。
2019065252.tif 000002
【特許請求の範囲】
【請求項１】
ミリ波帯以上の高周波数で磁気共鳴する磁性酸化鉄と、樹脂製バインダーを含む電磁波吸収体用組成物であって、
印加される磁界強度が１６ｋＯｅから−１６ｋＯｅの間の磁気特性のヒステリシスループを微分した微分曲線に、互いに分離された２つ以上の極値を有することを特徴とする電磁波吸収体用組成物。
【請求項２】
前記磁性酸化鉄の保磁力が１２００Ｏｅ以上である、請求項１に記載の電磁波吸収体用組成物。
【請求項３】
前記磁性酸化鉄が、イプシロン酸化鉄、Ｍ型フェライト、ストロンチウムフェライトの少なくとも１種を含む、請求項１または２に記載の電磁波吸収体用組成物。
【請求項４】
前記磁性酸化鉄が、イプシロン酸化鉄、Ｍ型フェライト、ストロンチウムフェライトの中の少なくとも２種を含む、請求項１または２に記載の電磁波吸収体用組成物。
【請求項５】
請求項１〜請求項４のいずれかに記載された電磁波吸収体用組成物により形成された電磁波吸収層を備えたことを特徴とする、電磁波吸収体。
【請求項６】
接着層をさらに備えた、請求項５に記載の電磁波吸収体。
【請求項７】
前記電磁波吸収層がシート状に形成された電磁波吸収シートである、請求項５または６に記載の電磁波吸収体。
【発明の詳細な説明】
【技術分野】
【０００１】
本開示は、電磁波を吸収する電磁波吸収材料に関し、特に、ミリ波帯と称される数十ギガヘルツ（ＧＨｚ）から数百ギガヘルツ（ＧＨｚ）の周波数帯域、さらには３テラヘルツ（ＴＨｚ）までの高い周波数帯域において、異なる複数の周波数の電磁波を吸収可能な電磁波吸収体用組成物、および、電磁波吸収体に関する。
【背景技術】
【０００２】
携帯電話などの移動体通信や無線ＬＡＮ、料金自動収受システム（ＥＴＣ）などでは、数ギガヘルツ（ＧＨｚ）の周波数帯域を持つセンチメートル波と呼ばれる電磁波が用いられている。【０００３】
このようなセンチメール波を吸収する電磁波吸収材料として、ゴム状電磁波吸収シートと段ボールなどの紙状シート材とを積層した積層体シートが提案されている（特許文献１参照）。また、異方性黒鉛とバインダーとを含む薄型シートを交互に積層してその厚さを調整することで、電磁波入射方向に関係なく電磁波吸収特性を安定させた電磁波吸収シートが提案されている（特許文献２参照）。【０００４】
さらに、より高い周波数帯域の電磁波を吸収できるようにすることを目的として、偏平状の軟磁性粒子の長手方向をシートの面方向に揃えることで、２０ギガヘルツ以上の周波数帯域の電磁波を吸収可能な電磁波吸収シートが提案されている（特許文献３参照）。【０００５】
また、イプシロン酸化鉄（ε−Ｆｅ2Ｏ3）結晶を磁性相に持つ粒子の充填構造を有する電磁波吸収体が、２５〜１００ギガヘルツの範囲で電磁波吸収性能を発揮することが知られている(特許文献４参照)。【０００６】
さらに、周波数特性の異なる２種類の磁性粉が混合された磁性絶縁層で絶縁電線を覆うことで、広い帯域にわたって電磁波ノイズを低減するノイズ抑制ケーブルが提案されている（特許文献５参照）。
【先行技術文献】
【特許文献】
【０００７】
【特許文献１】特開２０１１−２３３８３４号公報
【特許文献２】特開２００６−  ８０３５２号公報
【特許文献３】特開２０１５−１９８１６３号公報
【特許文献４】特開２００８−  ６０４８４号公報
【特許文献５】特開２０１５−２３２９８４号公報
【発明の概要】
【発明が解決しようとする課題】
【０００８】
近年では、送信するデータのさらなる大容量化を可能とするために、６０ギガヘルツの周波数を用いた無線通信が計画され、また、極めて狭い指向性を活用する車載レーダー機器として数十ギガヘルツ以上のいわゆるミリ波帯域（３０〜３００ギガヘルツ）の周波数を有するミリ波レーザーの利用が進められている。さらに、ミリ波帯域を超えた高い周波数帯域の電磁波として、テラヘルツ（ＴＨｚ）オーダーの周波数を有する電磁波を利用する技術の研究も進んでいる。【０００９】
しかし、電磁波利用技術の一つであり漏洩電磁波を防止するためなどに不可欠な電磁波吸収材料としては、６０ＧＨｚ前後のいわゆるミリ波帯域の所定の周波数の電磁波を吸収する電磁波吸収体は提案されているものの、ミリ波帯域からさらに高い周波数帯域において、異なる周波数の電磁波を吸収することができる電磁波吸収体は実現されていない。【００１０】
本開示は、上記従来の課題を解決し、ミリ波帯域以上の高い周波数帯域において周波数の異なる複数種類の電磁波を良好に吸収することができる電磁波吸収材料としての電磁波吸収体用組成物と、電磁波吸収体を実現することを目的とする。
【課題を解決するための手段】
【００１１】
上記課題を解決するため本願で開示する電磁波吸収体用組成物、ミリ波帯以上の高周波数で磁気共鳴する磁性酸化鉄と、樹脂製バインダーを含む電磁波吸収体用組成物であって、印加される磁界強度が１６ｋＯｅから−１６ｋＯｅの間の磁気特性のヒステリシスループを微分した微分曲線に、互いに分離された２つ以上の極値を有することを特徴とする。【００１２】
また、本願で開示する電磁波吸収体は、本願で開示する電磁波吸収体用組成物により形成された電磁波吸収層を備えたことを特徴とする。
【発明の効果】
【００１３】
本願で開示する電磁波吸収体用組成物、および、電磁波吸収体は、いずれも電磁波吸収物質として、ミリ波帯以上の高周波数で磁気共鳴する磁性酸化鉄を含み、印加される磁界強度が１６ｋＯｅから−１６ｋＯｅの間の磁気特性のヒステリシスループを微分した微分曲線に、互いに分離された２つ以上の極値を有する。このため、数十ギガヘルツ以上の高い周波数帯域における、複数の周波数の電磁波を吸収することができる。
【図面の簡単な説明】
【００１４】
【図１】本実施形態にかかるシート状の電磁波吸収体である電磁波吸収シートの構成を説明する断面構成図である。
【図２】Ｆｅサイトの一部を置換したイプシロン酸化鉄の電磁波吸収特性を説明する図である。
【図３】本実施形態にかかる電磁波吸収シートを構成する電磁波吸収層の第１の構成例における、磁気特性のヒステリシスループとこれを微分した微分曲線とを示す図である。
【図４】本実施形態にかかる電磁波吸収シートを構成する電磁波吸収層の第２の構成例における、磁気特性のヒステリシスループとこれを微分した微分曲線とを示す図である。
【図５】本実施形態にかかる電磁波吸収シートを構成する電磁波吸収層の第３の構成例における、磁気特性のヒステリシスループとこれを微分した微分曲線とを示す図である。
【図６】本実施形態にかかる電磁波吸収シートを構成する電磁波吸収層の第４の構成例における、磁気特性のヒステリシスループとこれを微分した微分曲線とを示す図である。
【図７】比較例の電磁波吸収シートにおける電磁波吸収層の、磁気特性のヒステリシスループとこれを微分した微分曲線とを示す図である。
【発明を実施するための形態】
【００１５】
本願で開示する電磁波吸収シートは、ミリ波帯以上の高周波数で磁気共鳴する磁性酸化鉄と、樹脂製バインダーを含む電磁波吸収体用組成物であって、印加される磁界強度が１６ｋＯｅから−１６ｋＯｅの間の磁気特性のヒステリシスループを微分した微分曲線に、互いに分離された２つ以上の極値を有する。
【００１６】
本願で開示する電磁波吸収体用組成物は、磁界強度が１６ｋＯｅから−１６ｋＯｅの間の磁気特性のヒステリシスループを微分した微分曲線に、互いに分離された２つ以上の極値を有する。このようにすることで、電磁波吸収体用組成物に極値の数に相当する種類の保磁力が異なる磁性酸化鉄が含まれていることとなり、結果として、異なる周波数の電磁波を吸収することができる。
【００１７】
なお、本実施形態にかかる電磁波吸収体用組成物において、前記磁性酸化鉄の保磁力が１２００Ｏｅ以上であることが好ましい。
【００１８】
また、本願で開示する電磁波吸収体用組成物において、前記磁性酸化鉄が、イプシロン酸化鉄、Ｍ型フェライト、ストロンチウムフェライトの少なくとも一つを含むことが好ましい。
【００１９】
さらに、前記磁性酸化鉄が、イプシロン酸化鉄、Ｍ型フェライト、ストロンチウムフェライトの中の少なくとも２種を含むことが好ましい。
【００２０】
本願で開示する電磁波吸収体は、本願で開示する電磁波吸収体用組成物により形成された電磁波吸収層を備える。
【００２１】
このようにすることで、本願で開示する電磁波吸収体は、電磁波吸収体用組成物と同様に、磁気特性のヒステリシスループを微分した微分曲線が有する極値の数に応じた数（２以上）の周波数を良好に吸収することができる。
【００２２】
なお、本願明細書において電磁波吸収層とは、他の層と積層されることを前提とした厚さの薄い構成物のみを示す概念ではなく、電磁波を吸収する機能を有する構成物であって厚肉の形態のものをも含む概念である。このため、本願で開示する電磁波吸収体には、例えば所定の形状に形成された成型体を含み、電磁波吸収体が電磁波吸収層のみで構成される場合もある。電磁波吸収層のみで構成された電磁波吸収体は、電磁波吸収体の全体に電磁波吸収物質としての磁性酸化鉄が分散されているものとなる。
【００２３】
また、本願で開示する電磁波吸収体において、接着層をさらに備えることが好ましい。
【００２４】
さらに、本願で開示する電磁波吸収体は、電磁波吸収層がシート状に形成された電磁波吸収シートであることが好ましい。
【００２５】
以下、本願で開示する電磁波吸収材料としての電磁波吸収体用組成物、および、電磁波吸収体について、図面を参照して説明する。
【００２６】
（第１の実施形態）
本願で開示する電磁波吸収体の第１の実施形態として、粒子状の磁性酸化鉄と樹脂製のバインダーを含んだ電磁波吸収層によって構成された、いわゆる透過型の電磁波吸収シートについて説明する。第１の実施形態にかかる電磁波吸収体である電磁波吸収シートは、後述するように、本願で開示する電磁波吸収体用組成物によって形成された電磁波吸収層を備えている。
【００２７】
［シート構成］
図１は、本実施形態で説明する電磁波吸収体としての電磁波吸収シートの構成を示す断面図である。
【００２８】
図１では、電磁波吸収性組成物を基材としての樹脂シート２上に塗布、乾燥を行って電磁波吸収シート１を成型した状態を示している。
【００２９】
なお、図１は、本実施形態にかかる電磁波吸収シートの構成を理解しやすくするために記載された図であり、図中に示された部材の大きさや厚みについて現実に即して表されたものではない。
【００３０】
本実施形態で例示する電磁波吸収体としての電磁波吸収シートは、印加される磁界強度が１６ｋＯｅから−１６ｋＯｅの間の磁気特性のヒステリシスループを微分した微分曲線に、互いに分離された２つの極値を有するものである。このため、異なる異方性磁界（ＨA）の値を有することで、それぞれ保磁力が異なる２種類の磁性酸化鉄粉１ａ1、１ａ2と樹脂製のバインダー１ｂとを含んだ電磁波吸収層１を備えている。
【００３１】
図１に示す本実施形態にかかる電磁波吸収シートでは、電磁波吸収層１に含まれる２つの磁性酸化鉄１ａ1、１ａ2の異方性磁界（ＨA）の値は、異なる値となっている。このため、磁性酸化鉄１ａ1、１ａ2は、それぞれ保磁力が異なるものである。このように、異なる異方性磁界（ＨA）の値を有し、保磁力が異なる磁性酸化鉄を電磁波吸収層１に含むことで、それぞれの磁性酸化鉄によって所定の異なる周波数の電磁波を吸収することができ、電磁波吸収シート全体としての電磁波吸収特性が、異なる２つの周波数に対して電磁波吸収ピークを形成するようにできる。
【００３２】
なお、図１では、電磁波吸収層１に含まれる磁性酸化鉄が２種類の場合を図示しているが、後述するように、本実施形態にかかる電磁波吸収シートにおいて、電磁波吸収層１に含まれる磁性酸化鉄は、３種類以上であってもかまわない。
【００３３】
なお、本実施形態にかかる電磁波吸収シートにおいて、電磁波吸収層１に含まれる磁性酸化鉄の異方性磁界（ＨA）の値が異なっていることによる保磁力の違いについて、磁気特性のヒステリシスループを微分した微分曲線が互いに分離されたピークを有しているかによって確認する。この点については、後に詳述する。
【００３４】
［磁性酸化鉄］
本実施形態にかかる電磁波吸収シートでは、粒子状の磁性酸化鉄として、イプシロン酸化鉄を用いている。
【００３５】
イプシロン酸化鉄（ε−Ｆｅ2Ｏ3）は、酸化第二鉄（Ｆｅ2Ｏ3）において、アルファ相（α−Ｆｅ2Ｏ3）とガンマ相（γ−Ｆｅ2Ｏ3）との間に現れる相であり、逆ミセル法とゾルーゲル法とを組み合わせたナノ微粒子合成方法によって単相の状態で得られるようになった磁性材料である。
【００３６】
イプシロン酸化鉄は、数ｎｍから数十ｎｍの微細粒子でありながら常温で約２０ｋＯｅという金属酸化物として最大の保磁力を備え、さらに、歳差運動に基づくジャイロ磁気効果による自然共鳴が数十ギガヘルツ以上のいわゆるミリ波帯の周波数帯域で生じるため、ミリ波帯域の電磁波を吸収する電磁波吸収材料として用いることができる。
【００３７】
さらに、イプシロン酸化鉄は、結晶のＦｅサイトの一部をアルミニウム（Ａｌ）、ガリウム（Ｇａ）、ロジウム（Ｒｈ）、インジウム（Ｉｎ）などの３価の金属元素と置換された結晶とすることで、磁気共鳴周波数、すなわち、電磁波吸収材料として用いられる場合に吸収する電磁波の周波数を異ならせることができる。
【００３８】
図２は、Ｆｅサイトと置換する金属元素を異ならせた場合の、イプシロン酸化鉄の保磁力Ｈｃと磁気共鳴周波数ｆとの関係を示している。なお、磁気共鳴周波数ｆは、吸収する電磁波の周波数と一致する。
【００３９】
図２から、Ｆｅサイトの一部が置換されたイプシロン酸化鉄は、置換された金属元素の種類と置換された量によって、磁気共鳴周波数が異なることがわかる。また、磁気共鳴周波数の値が高くなるほど、当該イプシロン酸化鉄の保磁力が大きくなっていることがわかる。
【００４０】
より具体的には、ガリウム置換のイプシロン酸化鉄、すなわちε−ＧａxＦｅ2-xＯ3の場合には、置換量「ｘ」を調整することで３０ギガヘルツから１５０ギガヘルツ程度までの周波数帯域で吸収のピークを有し、アルミニウム置換のイプシロン酸化鉄、すなわちε−ＡｌxＦｅ2-xＯ3の場合には、置換量「ｘ」を調整することで１００ギガヘルツから１９０ギガヘルツ程度の周波数帯域で吸収のピークを有する。このため、電磁波吸収シートで吸収したい周波数の磁気共鳴周波数となるように、イプシロン酸化鉄のＦｅサイトと置換する元素の種類を決め、Ｆｅとの置換量を調整することで、吸収される電磁波の周波数を所望の値とすることができる。さらに、置換する金属をロジウムとしたイプシロン酸化鉄、すなわちε−ＲｈxＦｅ2-xＯ3の場合には、１８０ギガヘルツからそれ以上と、吸収する電磁波の周波数帯域をより高い方向にシフトすることが可能である。
【００４１】
イプシロン酸化鉄は、一部のＦｅサイトが金属置換されたものを含めて購入することが可能である。イプシロン酸化鉄は、平均粒径が約３０ｎｍ程度の略球形または短いロッド形状（棒状）をした粒子として入手することができる。
【００４２】
なお、本実施形態にかかる電磁波吸収シートに用いられる磁性酸化鉄としては、上述したイプシロン酸化鉄を含めて、保磁力が１２００Ｏｅ以上のものを良好に用いることができる。１２００Ｏｅ以上の高い保磁力を有する磁性酸化鉄は、他の磁性酸化鉄と比較してより強磁性であるので、ミリ波帯域以上の高い周波数の電磁波を吸収することができ好ましい。なお、保磁力が１２００Ｏｅ以上の磁性酸化鉄としては、上記例示したイプシロン酸化鉄の他に、Ｍ型フェライトや、ストロンチウムフェライトを使用することができる。
【００４３】
Ｍ型フェライト（マグネトプランバイト型フェライト）は、電磁波吸収に関係する複素透磁率の虚部（μｒ’’）が、磁性体を高周波で磁化した際に共鳴を起こす周波数において高くなることに着目したものである。磁気共鳴周波数ｆは材料の持つ異方性磁界（ＨA）と比例関係にあるため、異方性磁界（ＨA）の高い材料ほど磁気共鳴周波数ｆの値は高くなる。Ｍ型フェライトであるＢａＦｅ12Ｏ19の磁気共鳴周波数ｆは、そのＨAの値が、１．３５ＭＡ／ｍから４８ＧＨｚと計算され、高いＧＨｚ帯域の電磁波を吸収することができる。また、Ｆｅ3+の一部を（ＴｉＭｎ）3+やＡｌ3+などで置換することで、異方性磁界（ＨA）の値を制御することで磁気共鳴周波数ｆを５〜１５０ＧＨｚの範囲で制御することができる。
【００４４】
また、ストロンチウムフェライトは、６０ＧＨｚ帯の無線ＬＡＮに対応した電磁波吸収体を設計するために、ＳｒＦｅ12Ｏ19にＡｌを添加した系であり、電磁波吸収シートでは、Ａｌを添加することによって、電磁波吸収を示す周波数が高周波側にシフトする。これは、異方性磁界（ＨA）の値の増加に対応していると考えられる。
【００４５】
このように、磁性酸化鉄として、イプシロン酸化鉄、Ｍ型フェライト、ストロンチウムフェライトを用いることによって、それぞれの磁性酸化鉄の異方性磁界（ＨA）の値を制御することができ、結果として、これらの磁性酸化鉄を電磁波吸収層１に含む電磁波吸収シートで吸収される電磁波の周波数を変化させることができる。
【００４６】
［電磁波吸収層］
本実施形態にかかる電磁波吸収シートにおいて、電磁波吸収層１では、磁性酸化鉄の粒子１ａ1、１ａ2が樹脂製のバインダー１ｂによって分散されていることで、シートとしての可撓性を備える。
【００４７】
電磁波吸収層１に用いられる樹脂製のバインダーとしては、エポキシ系樹脂、ポリエステル系樹脂、ポリウレタン系樹脂、アクリル系樹脂、フェノール系樹脂、メラミン系樹脂、ゴム系樹脂などの樹脂材料を用いることができる。
【００４８】
より具体的には、エポキシ系樹脂として、ビスフェノールＡの両末端の水酸基をエポキシ化した化合物を用いることができる。また、ポリウレタン系樹脂として、ポリエステル系ウレタン樹脂、ポリエーテル系ウレタン樹脂、ポリカーボネート系ウレタン樹脂、エポキシ系ウレタン樹脂などを用いることができる。アクリル系の樹脂としては、メタアクリル系樹脂で、アルキル基の炭素数が２〜１８の範囲にあるアクリル酸アルキルエステルおよび／またはメタクリル酸アルキルエステルと、官能基含有モノマーと、必要に応じてこれらと共重合可能な他の改質用モノマーとを共重合させることにより得られる官能基含有メタアクリルポリマーなどを用いることができる。
【００４９】
また、ゴム系樹脂として、スチレン系の熱可塑性エラストマーであるＳＩＳ（スチレン−イソブレンブロック共重合体）やＳＢＳ（スチレン−ブタジエンブロック共重合体）、石油系合成ゴムであるＥＰＤＭ（エチレン・プロピレン・ジエン・ゴム）、その他アクリルゴムやシリコンゴムなどのゴム系材料をバインダーとして利用することができる。
【００５０】
なお、環境に配慮する観点から、バインダーとして用いられる樹脂としては、ハロゲンを含まないハロゲンフリーのものを用いることが好ましい。これらの樹脂材料は、樹脂シートのバインダー材料として一般的なものであるため容易に入手することができる。
【００５１】
また、本明細書において可撓性を有するとは、電磁波吸収層が、一定程度湾曲させることができる状態、すなわち、シートを丸めて元に戻したときに破断などの塑性変形が生じずに平面状のシートに復帰する状態を示している。
【００５２】
本実施形態にかかる電磁波吸収シートの電磁波吸収層は、電磁波吸収材料としてイプシロン酸化鉄を用いるが、イプシロン酸化鉄は上述のように粒径が数ｎｍから数十ｎｍの微細なナノ粒子であるため、電磁波吸収層の形成時にバインダー内に良好に分散させることが重要となる。このため、電磁波吸収層に、フェニルホスホン酸、フェニルホスホン酸ジクロリド等のアリールスルホン酸、メチルホスホン酸、エチルホスホン酸、オクチルホスホン酸、プロピルホスホン酸などのアルキルホスホン酸、あるいは、ヒドロキシエタンジホスホン酸、ニトロトリスメチレンホスホン酸などの多官能ホスホン酸などのリン酸化合物を含んでいる。これらのリン酸化合物は、難燃性を有するとともに、微細な磁性酸化鉄粉の分散剤として機能するため、バインダー内のイプシロン酸化鉄粒子を、良好に分散させることができる。
【００５３】
より具体的に、分散剤としては、和光純薬工業株式会社製、または、日産化学工業株式会社製のフェニルホスホン酸（ＰＰＡ）、城北化学工業株式会社製の酸化リン酸エステル「ＪＰ−５０２」（製品名）などを使用することができる。
【００５４】
なお、電磁波吸収層の組成としては、一例として、イプシロン酸化鉄粉１００部に対して、樹脂製バインダーが２〜５０部、リン酸化合物の含有量が０．１〜１５部とすることができる。樹脂製バインダーが２部より少ないと、磁性酸化鉄を良好に分散させることができない。また磁性体層としてシート状の形状を維持できなくなる。５０部より多いと、電磁波吸収層の中で磁性酸化鉄の体積含率が小さくなり、透磁率が低くなるため電磁波吸収の効果が小さくなる。
【００５５】
リン酸化合物の含有量が０．１部より少ないと、樹脂製バインダーを用いて磁性酸化鉄を良好に分散させることができない。１５部より多いと、磁性酸化鉄を良好に分散させる効果が飽和する。電磁波吸収層の中で磁性酸化鉄の体積含率が小さくなり、透磁率が低くなるため電磁波吸収の効果が小さくなる。
【００５６】
［電磁波吸収シートの製造方法］
ここで、本実施形態にかかる電磁波吸収シートの製造方法の一例について説明する。
【００５７】
本実施形態の電磁波吸収シートは、例えば、少なくとも磁性酸化鉄粉と樹脂製バインダーとを含んだ電磁波吸収体用組成物である磁性塗料を作製してこれを所定の厚さで塗布し、乾燥させた後にカレンダ処理することによって形成することができる。
【００５８】
また、磁性塗料成分として、少なくとも磁性酸化鉄粉と、分散剤であるリン酸化合物と、バインダー樹脂とを高速攪拌機で高速混合して混合物を調製し、その後、得られた混合物をサンドミルで分散処理することでも磁性塗料を得ることができる。
【００５９】
このようにして作製された磁性塗料（電磁波吸収体用組成物）を用いて、電磁波吸収シートを作製する。
【００６０】
電磁波吸収シートを作製する場合には、図１に示したように、樹脂製のシート２の上に上記作製した磁性塗料を塗布する。樹脂シート２としては、一例として、シリコンコートによって表面に剥離処理をされた、厚さ３８μｍのポリエチレンテレフタレート（ＰＥＴ）のシートを用いることができる。この樹脂シート２の上に、テーブルコータ法やバーコータ法などの塗布方法を用いて、磁性塗料を塗布する。
【００６１】
その後、ｗｅｔ状態の磁性塗料を乾燥し、さらにカレンダ処理を行って、支持体上に電磁波吸収シートを形成できる。電磁波吸収シートの厚さは、塗布厚やカレンダ処理の条件等によって制御することができる。カレンダ処理が行われた後の電磁波吸収シート１を樹脂シート２から剥離させて、所望の厚さの電磁波吸収シート１を得る。
【００６２】
なお、カレンダ処理は必要に応じて行えばよく、磁性塗料を乾燥させた状態で磁性酸化鉄粉の体積含率が所定の範囲内となっている場合には、カレンダ処理を行わなくても構わない。
【００６３】
［ベースフィルム、接着層］
図示は省略するが、本実施形態にかかる電磁波吸収シートは、電磁波吸収層１をベースフィルム上に形成することができる。
【００６４】
形成した電磁波吸収層１の厚みが薄く電磁波吸収シート１としての所定の強度が得られない場合には、電磁波吸収層１背面側に樹脂製の基材であるベースフィルムを積層することが好ましい。
【００６５】
なお、ベースフィルムとしては、ＰＥＴフィルムなどの各種の樹脂製フィルム、ゴム、和紙などの紙部材を用いて構成することができる。ベースフィルムの材料や厚みは、本実施形態にかかる電磁波吸収シートにおいて電磁波吸収特性には影響を与えないため、電磁波吸収シートの強度や取り扱いの容易性などの実用的な観点から、適切な材料で、かつ、適切な厚みを有するベースフィルムを選択することができる。
【００６６】
さらに、本実施形態にかかる電磁波吸収シートでは、電磁波吸収層１の背面側、または、ベースフィルムの電磁波吸収層１が形成されている側とは反対側の表面に、図示しない接着層を形成することができる。
【００６７】
接着層を設けることで、ベースフィルムの有無にかかわらず、電磁波吸収層１からなる電磁波吸収シートを、電気回路を収納する筐体の内面や、電気機器の内面または外面の所望の位置に容易に貼着することができる。特に、本実施形態の電磁波吸収シートは電磁波吸収層１が可撓性を有するものであるため、湾曲した曲面上にも容易に貼着することができ、電磁波吸収シートの取り扱い容易性が向上する。
【００６８】
接着層としては、粘着テープなどの粘着層として利用される公知の材料、アクリル系粘着剤、ゴム系粘着剤、シリコーン系粘着剤等を用いることができる。また被着体に対する粘着力の調節、糊残りの低減のために、粘着付与剤や架橋剤を用いることもできる。被着体に対する粘着力は５Ｎ／１０ｍｍ〜１２Ｎ／１０ｍｍが好ましい。粘着力が５Ｎ／１０ｍｍより小さいと、電磁波吸収シートが被着体から容易に剥がれてしまったり、ずれてしまったりすることがある。また、粘着力が１２Ｎ／１０ｍｍより大きいと、電磁波吸収シートを被着体から剥離しにくくなる。
【００６９】
また接着層の厚さは２０μｍ〜１００μｍが好ましい。接着層の厚さが２０μｍより薄いと、粘着力が小さくなり、電磁波吸収シートが被着体から容易に剥がれたり、ずれたりすることがある。接着層４の厚さが１００μｍより大きいと、電磁波吸収シートを被着体から剥離しにくくなる。また接着層の凝集力が小さい場合は、電磁波吸収シートを剥離した場合、被着体に糊残りが生じる場合がある。
【００７０】
なお、本願明細書において接着層とは、剥離不可能に貼着する接着層であるとともに、剥離可能な貼着を行う接着層であってもよい。
【００７１】
また、電磁波吸収シートを所定の面に貼着するにあたって、電磁波吸収シートが接着層を備えていることが必須の要件ではないことは言うまでもなく、電磁波吸収シートが配置される部材の側の表面に粘着性を備えることや、両面テープや接着剤を用いて所定の部位に電磁波吸収シートを貼着することができる。この点において、接着層は、本実施形態に示す電磁波吸収シートにおける必須の構成要件ではない。
【００７２】
なお、電磁波吸収体としての電磁波吸収シートの形成方法として、上述したような電磁波吸収層１を樹脂製の基材であるベースフィルム上に積層して形成する方法以外に、磁性酸化鉄粉とゴム製バインダーとを含んだ磁性コンパウンドを作製して、これを所定の厚さで成型し架橋させることによって電磁波吸収体を形成する方法を採用することができる。
【００７３】
この方法の場合、先ず、磁性コンパウンドを作製する。磁性コンパウンドは、イプシロン酸化鉄粉と分散剤、ゴム系樹脂を混練することによって得ることができる。混練物は、一例として、加圧式の回分式ニーダで混練することにより得られる。なお、このとき、必要に応じて架橋剤を配合することができる。
【００７４】
このようにして得られた磁性コンパウンドを、一例として油圧プレス機などを用いて１５０℃の温度でシート状に架橋・成型する。
【００７５】
その後、恒温槽内において１７０℃で２次架橋処理を施し電磁波吸収層１を形成できる。
【００７６】
上記した実施形態にかかる電磁波吸収シートと同様に、このようにして形成した電磁波吸収層１の背面側にも接着層を形成することができる。
【００７７】
［ヒステリシスループとこれを微分した微分曲線］
図３は、本実施形態にかかる電磁波吸収シートの電磁波吸収層の第１の構成例における、磁気特性のヒステリシスループとこれを微分した微分曲線とを示す図である。
【００７８】
なお、以下の各図で示すヒステリシスループは、所定の磁性酸化鉄を含む径が８ｍｍφ、厚さが２ｍｍの試料を作成し、東英工業株式会社製の振動試料型磁力計ＶＳＭ−Ｐ（製品名）を用いて、印加磁界を１６ｋＯｅから−１６ｋＯｅの範囲で測定した。なお、測定の時定数Ｔｃは、０．０３ｓｅｃとしている。
【００７９】
図３に示すように、外部から強さが変化する磁界を印加していった際の磁性酸化鉄に残留する磁化の強さを示す磁化曲線３１は、いわゆるヒステリシスループを描く。
【００８０】
異方性磁界（ＨA）の値と、磁性体の磁気共鳴周波数ｆｒとの間には、下記式（１）のような関係が成り立つ。
【００８１】
ｆｒ＝ν／２π＊ＨA          （１）
ここで、νはジャイロ磁気定数で、磁性体の種類によって定まる値である。
【００８２】
このように、ジャイロ磁気共鳴型の磁性体では、異方性磁界（ＨA）の値と磁気共鳴周波数ｆｒとの間に比例関係が成り立つ。
【００８３】
本願で開示する電磁波吸収体用組成物、および、これを用いて作成された本願で開示する電磁波吸収体の電磁波吸収層は、磁界強度が１６ｋＯｅから−１６ｋＯｅの間の磁気特性のヒステリシスループを微分した微分曲線に、互いに分離された２つ以上の極値を有する。磁性酸化鉄の異方性磁界（ＨA）は異方性定数（Ｋｕ）に比例し、異方性定数（Ｋｕ）が保磁力（Ｈｃ）に比例するから、磁気特性のヒステリシスループを微分した微分曲線に２つ以上の異なる極性を有すると言うことは、本願で開示する電磁波吸収体用組成物、および、本願で開示する電磁波吸収体の電磁波吸収層が、保磁力（Ｈｃ）の異なる２つ以上の磁性酸化鉄を含んでいることを示している。磁性酸化鉄の保磁力（Ｈｃ）が異なると、異方性磁界（ＨA）が異なり、上記式（１）に示されるように、異方性磁界（ＨA）の値と磁気共鳴周波数ｆｒとの間には比例関係が成り立つことから、異方性磁界（ＨA）の値が異なれば、異なる磁気共鳴周波数ｆｒを有していることになる。この結果、本願で開示する電磁波吸収体用組成物、および、これにより作成された電磁波吸収層を備えた電磁波吸収体は、極値の数に応じた２つ以上の周波数の電磁波を吸収することができる。
【００８４】
本実施形態で示す電磁波吸収シートの電磁波吸収層１も同様であって、異なる異方性磁界（ＨA）の値を有すること、すなわち、異なる保磁力を持つ複数の磁性酸化鉄を電磁波吸収層１に含むことで、異なる周波数で磁気共鳴を起こして、当該周波数の電磁波を熱に変換して減衰させる。結果として、本実施形態にかかる電磁波吸収シートでは、電磁波吸収層に含まれるそれぞれの磁性酸化鉄で所定の異なる周波数の電磁波を吸収することができ、ヒステリシスループを微分した微分曲線の極値に数に応じた複数の周波数の電磁波を吸収することができる。
【００８５】
電磁波吸収層１に異なる異方性磁界（ＨA）の値を有する複数の磁性酸化鉄が含まれているか否かについては、ヒステリシスカーブ３１を微分した微分曲線３２を描くことで容易に判定することができる。
【００８６】
図３に示す例では、電磁波遮蔽周波数（磁気共鳴周波数）が６０ＧＨｚと７９ＧＨｚのイプシロン酸化鉄を１：１の比率で混合し、下記の組成で磁性塗料を作製した。
【００８７】
磁性酸化鉄粉  ストロンチウムフェライト：イプシロン酸化鉄
＝１：１    １００部
分散剤        ＤＩＳＰＥＲＢＹＫ−１４２（商品名）    １５部
溶媒          メチルエチルケトン／トルエン（＝１／１混合溶剤）
９５部。
【００８８】
この磁性塗料成分を径０．５ｍｍのジルコニアビーズを分散媒体とし、内容量が２Ｌのディスク型サンドミルで分散した。このようにして得た分散塗料を攪拌機で攪拌しながら、以下の材料を配合し、上記電磁波吸収シートの製造方法として説明した条件で分散して磁性塗料を得た
磁性塗料成分                                        １００部
ポリウレタンバインダー（バイロンＵＲ８７００(商品名)）
４６部
溶媒（希釈）  メチルエチルケトン／トルエン
（＝１／１混合溶剤）      １２０部。
【００８９】
続いて、得られた磁性塗料を、シリコンコートにより剥離処理された厚さ３８μｍのポリエチレンテレフタレート（ＰＥＴ）のシート上に、バーコータを用いて塗布し、湿潤状態において８０℃で１４４０分乾燥後、厚さ４００μｍのシートを得た。
【００９０】
こうして得られたシートに温度８０℃、圧力１５０ｋｇ／ｃｍでカレンダ処理を行い、厚さ３００μｍの電磁波吸収シートを得た。
【００９１】
この電磁波吸収シートは、図３に示すように、ヒステリシスカーブ３１の微分曲線３２は、２つのピークを描いて表され、測定対象の試料が、異なる２つの異方性磁界（ＨA）の値を有することで、異なった保磁量を持つ２種類の磁性酸化鉄が含まれていることを確認することができる。
【００９２】
図４は、本実施形態にかかる電磁波吸収シートの電磁波吸収層の第２の構成例における、磁気特性のヒステリシスループとこれを微分した微分曲線とを示す図である。
【００９３】
図４では、磁性酸化鉄として、電磁波遮蔽周波数（磁気共鳴周波数）が７９ＧＨｚのストロンチウムフェライトと、電磁波遮蔽周波数（磁気共鳴周波数）が７９ＧＨｚのイプシロン酸化鉄とを、ほぼ１：１の比率で混合した磁性塗料を用いて、電磁波吸収シートを作製した。
【００９４】
図４に示すように、磁性酸化鉄の種類が異なった場合、同じ電磁波遮蔽周波数であってもジャイロ磁気定数が材料で異なり保磁力に違いが出る。このため、ヒステリシスループ４１の微分曲線４２は、２つのピークを有することが明確にわかる。なお、このことは、保磁力＝異方性定数／磁化という関係を有すること、すなわち、異方性定数＝保磁力×磁化と表すことができることから、異方性磁界（ＨA）＝２×異方性定数／磁化の関係があることに起因していると考えられる。
【００９５】
さらに、図５は、本実施形態にかかる電磁波吸収シートの電磁波吸収層の第３の構成例における、磁気特性のヒステリシスループとこれを微分した微分曲線とを示す図である。
【００９６】
この、第３の構成例では、異なる保磁力を有する３種類の磁性酸化鉄を含んでいる。具体的には、前述した電磁波遮蔽周波数（磁気共鳴周波数）が７９ＧＨｚのストロンチウムフェライトと、電磁波遮蔽周波数（磁気共鳴周波数）が７９ＧＨｚのイプシロン酸化鉄、さらに、電磁波遮蔽周波数（磁気共鳴周波数）が６０ＧＨｚのイプシロン酸化鉄である。なお、混合割合を、ほぼ、１：１：１として３種類の磁性酸化鉄を含む磁性塗料を用いて、電磁波吸収シートを作製した。
【００９７】
図５に示すように、異なる異方性磁界（ＨA）の値を有することによる異なった保磁力の値を有する３種類の磁性酸化鉄が含まれている場合には、ヒステリシスループ５１の微分曲線５２は、３つのピークを有していることが確認できる。
【００９８】
次に、電磁波吸収層に含まれる磁性酸化鉄の電磁波遮蔽周波数（磁気共鳴周波数）が、どの程度異なると、ヒステリシスループの微分曲線が異なるピークを有するかを確認した。
【００９９】
図６は、本実施形態にかかる電磁波吸収シートの電磁波吸収層の第４の構成例における、磁気特性のヒステリシスループとこれを微分した微分曲線とを示す図である。
【０１００】
一方、図７は、比較例の電磁波吸収層の磁気特性のヒステリシスループとこれを微分した微分曲線とを示している。
【０１０１】
図６では、電磁波遮蔽周波数（磁気共鳴周波数）が７４ＧＨｚと７９ＧＨｚのイプシロン酸化鉄を含む電磁波吸収層を試料とし、図７では、電磁波遮蔽周波数（磁気共鳴周波数）が７６ＧＨｚと７９ＧＨｚのイプシロン酸化鉄を含む磁性塗料を用いて作製した電磁波吸収層を試料として測定した。なお、いずれも場合も、磁性酸化鉄の混合割合は、ほぼ１：１としている。
【０１０２】
図６では、ヒステリシスループ６１の微分曲線６２は、異なる２つのピークが確認できるが、図７のヒステリシスループ７１の微分曲線７２は、ピークが重なっているためか、一つのピークしか確認することができない。
【０１０３】
このことから、式（１）より、同じジャイロ磁気定数νを有する場合、言い換えれば同じ材料の場合は、ヒステリシスループの微分曲線において、２つの異なるピークが確認できるには、電磁波吸収層に含まれる磁性酸化鉄の電磁波遮蔽周波数（最大吸収周波数：磁気共鳴周波数）に、５ＧＨｚ以上の差が必要であると考えられる。言い換えれば、本願で開示する電磁波吸収体用組成物、電磁波吸収体の電磁波吸収層に同種の磁性酸化鉄が含まれる場合には、それぞれ磁性酸化鉄の最大吸収周波数の差が５ＧＨｚ以上であることが好ましい。この結果、互いに分離された明確な極値を有し易くなる。これに対し、それぞれの磁性酸化鉄の最大吸収周波数の差が５ＧＨｚより小さい場合は、ヒステリシスループの微分曲線に、互いに分離された明確な複数の極値を有することが難しくなる。
【０１０４】
なお、図６に示すように、ヒステリシスループの微分曲線に１つのピークしか確認することができない場合には、２つ以上の異なる周波数の電磁波を吸収することができないことを表している。
【０１０５】
上述したように、本実施形態で示す電磁波吸収シートでは、磁性酸化鉄の磁気共鳴によって、その磁性酸化鉄の電磁波遮蔽周波数（磁気共鳴周波数）と同じ値の周波数の電磁波が吸収される。
【０１０６】
このため、電磁波吸収層を構成する電磁波吸収物質のヒステリシスループの微分曲線が、互いに分離された２つ以上の極値を有することで、異なる周波数の電磁波を吸収できる電磁波吸収シートが実現できることがわかる。
【０１０７】
なお、発明者らの検討では、電磁波吸収層に含まれる異方性磁界（ＨA）の値が異なることによって異なった保磁力を有する磁性酸化鉄の配向度が異なる場合には、ヒステリシスループの微分曲線において、ピークの半値幅が異なり、ピークである極値の高さも異なるが、２つの異なる極値を有することは明確に確認できた。
【０１０８】
また、異方性磁界（ＨA）の値が異なることによって異なった保磁力を有する磁性酸化鉄の配合量が異なる場合にはヒステリシスループの微分曲線における半値幅はほぼ同じであるが、極値であるピークの高さが異なることがわかった。さらに、異方性磁界（ＨA）の値が異なることによって異なった保磁力を有する磁性酸化鉄の粒度分布が異なる場合には、ヒステリシスループの微分曲線における半値幅はほぼ同じであるが極値であるピークの高さが異なるようになる。しかし、いずれの場合も、互いに分離された２つの極値を有することが明確に確認できた。
【０１０９】
このように、本実施形態にかかる電磁波吸収シートでは、電磁波吸収層に含まれる磁性酸化鉄の異方性磁界（ＨA）の値が異なることにより保磁力が異なることを、磁気特性のヒステリシスループの微分曲線が互いに分離された２つ以上の異なる極値を有するか否かで確認できる。また、磁性酸化鉄の種類が異なる場合に、ジャイロ磁気定数が相違するために保磁力が異なることも、磁気特性のヒステリシスループの微分曲線が互いに分離された２つ以上の異なる極値を有するか否かで確認できる。
【０１１０】
そして、本実施形態にかかる電磁波吸収シートでは、電磁波吸収層に含まれる磁性酸化鉄の異方性磁界（ＨA）の値に相当する電磁波遮蔽周波数（磁気共鳴周波数）の電磁波を良好に吸収することができる。
【０１１１】
なお、上記実施例では、一層の電磁波吸収層に異方性磁界（ＨA）の値が異なることで保磁力が異なる２つ以上の磁性酸化鉄が含まれる例を示した。、しかし、本願で開示する電磁波吸収体には、異方性磁界（ＨA）の値が異なる磁性酸化鉄が含まれる層を２層以上積層した構成も含まれる。異方性磁界（ＨA）の値が異なる磁性酸化鉄が含まれる層を２層以上積層した電磁波吸収体でも、磁気特性のヒステリシスループの微分曲線に互いに分離された２つ以上の異なる極値が現れることや、それぞれの磁性酸化鉄の異方性磁界（ＨA）の値に相当する電磁波遮蔽周波数（磁気共鳴周波数）の電磁波を吸収できることは同様である。
【０１１２】
また、上記第１の実施形態では、電磁波吸収体の例として電磁波吸収層がシート状、すなわち、主面を平面視したときに鉛直方向となるその厚みが主面の辺の大きさと比較して極めて小さく、全体としても厚さ方向が小さな電磁波吸収シートを例示した。しかし、本願で開示する電磁波吸収体は、このようなシート状のものに限られず、主面の大きさと比較して一定以上の大きさの厚さを有するブロック状の電磁波吸収層を備えた、または、このような電磁波吸収層自体によって形成された電磁波吸収体（成型体）としても構成することができる。
【０１１３】
この場合における電磁波吸収体の形状は、直方体形状を含む四角柱形状には限られず、円柱状、球体、その他の不定形状などの中密の形状、コーン状やトレイ状、枠状などの中空の形状など、使用される状況に応じて求められる各種の形状を作用することができる。
【０１１４】
なお、上述した各種形状の電磁波吸収体においても、所定の場所に容易に貼着可能とするために接着層をさらに備えることが可能であることは言うまでもない。
【０１１５】
（第２の実施形態）
次に、本願で開示する電磁波吸収部材としての、電磁波吸収体用組成物について説明する。
【０１１６】
上述したとおり、第２の実施形態として示す電磁波吸収体用組成物は、第１の実施形態で説明した電磁波吸収シートの電磁波吸収層を作製する際に用いられた磁性塗料を意味する。
【０１１７】
この磁性塗料は、樹脂製バインダー内に所定の異なる異方性磁界（ＨA）の値を有することによって、異なる保磁力を持つ複数の磁性酸化物が含まれているものであるため、磁性塗料それ自体として、また、バルク状に固めた固形の電磁波吸収体を形成する材料として、それぞれ上述の電磁波吸収シートと同様の電磁波吸収特性を有する。なお、上述の電磁波吸収体の場合と同様に、電磁波吸収体用組成物においても、含まれる複数の磁性酸化鉄の保磁力が１２００Ｏｅ以上であることが好ましい。
【０１１８】
例えば、磁性酸化鉄粒子と樹脂製バインダーを含む電磁波吸収体用組成物してとしての磁性塗料を用いて、複雑な表面形状の部材や、壁面、天井などの広範囲の部分に、電磁波吸収特性を付与することができる。また、電磁波を発生するＩＣチップに直接モールドすることも可能である。この結果、電磁波を発生する複雑な形状の機器全体を遮蔽することができる。また部屋全体を複数の周波数の電磁波から遮蔽することができる。
【０１１９】
複雑な表面形状の部材や、壁面、天井などの広範囲の部分に、本願で開示する電磁波吸収体用組成物を付与する方法としては、刷子などを用いて表面に塗布する方法、スプレーで吹き付ける方法などがある。
【０１２０】
この場合にも、電磁波吸収体用組成物で吸収される電磁波の周波数は、含まれる磁性酸化物の異方性磁界（ＨA）の値に応じたものとなる。
【０１２１】
なお、電磁波吸収体用組成物は、所定の周波数の電磁波を吸収する部材として機能するほかに、微分曲線の極値部分以外の周波数の電磁波を選択的に透過させるフィルタとして機能させることができる。
【０１２２】
以上説明したように、本願で開示する電磁波吸収体用組成物、および、電磁波吸収体は、外部磁界を印加して得られる磁性特性のヒステリシスループを微分した微分曲線が、互いに分離された２つ以上の極値を有することで、異方性磁界（ＨA）の値が異なることによる異なった保磁力をもった複数の磁性酸化物を含むことが確認でき、微分曲線の極値の数に相当する数の周波数の電磁波を吸収する電磁波吸収体として良好に用いることができる。
【０１２３】
なお、ヒステリシスループを測定するための外部磁界の強さを、１６ｋＯｅから−１６ｋＯｅとしているのは、少なくともこの範囲の外部磁界を印加することにより、良好なヒステリシスループが得られることを意味している。このため、印加される外部磁界の大きさを、その絶対値が１６ｋＯｅよりも大きくしても問題が無く、外部磁界の大きさが１６ｋＯｅから−１６ｋＯｅの範囲でのヒステリシスループを測定し、その微分曲線を求めれば良い。
【産業上の利用可能性】
【０１２４】
本願で開示する電磁波吸収体用組成物、電磁波吸収体、ミリ波帯域以上の高い周波数帯域において２つ以上の複数の周波数の電磁波を吸収する電磁波吸収材料として有用である。
【符号の説明】
【０１２５】
１                   電磁波吸収層
１ａ（１ａ1、１ａ2）  磁性酸化鉄粒子
１ｂ                  樹脂製バインダー
【図１】
2019065252.tif 000003
【図２】
2019065252.tif 000004
【図３】
2019065252.tif 000005
【図４】
2019065252.tif 000006
【図５】
2019065252.tif 000007
【図６】
2019065252.tif 000008
【図７】
2019065252.tif 000009
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
ミリ波帯以上の高周波数で磁気共鳴する磁性酸化鉄と、樹脂製バインダーを含む電磁波吸収体用組成物であって、
印加される磁界強度が１６ｋＯｅから−１６ｋＯｅの間の磁気特性のヒステリシスループを微分した微分曲線に、互いに分離された２つ以上の極値を有することを特徴とする電磁波吸収体用組成物。
【請求項２】
前記磁性酸化鉄の保磁力が１２００Ｏｅ以上である、請求項１に記載の電磁波吸収体用組成物。
【請求項３】
前記磁性酸化鉄が、イプシロン酸化鉄、Ｍ型フェライト、ストロンチウムフェライトの少なくとも１種を含む、請求項１または２に記載の電磁波吸収体用組成物。
【請求項４】
前記磁性酸化鉄が、イプシロン酸化鉄、Ｍ型フェライト、ストロンチウムフェライトの中の少なくとも２種を含む、請求項１または２に記載の電磁波吸収体用組成物。
【請求項５】
請求項１〜請求項４のいずれかに記載された電磁波吸収体用組成物により形成された電磁波吸収層を備えたことを特徴とする、電磁波吸収体。
【請求項６】
接着層をさらに備えた、請求項５に記載の電磁波吸収体。
【請求項７】
前記電磁波吸収層がシート状に形成された電磁波吸収シートである、請求項５または６に記載の電磁波吸収体。
【手続補正２】
【補正対象書類名】明細書
【補正対象項目名】全文
【補正方法】変更
【補正の内容】
【発明の詳細な説明】
【技術分野】
【０００１】
本開示は、電磁波を吸収する電磁波吸収材料に関し、特に、ミリ波帯と称される数十ギガヘルツ（ＧＨｚ）から数百ギガヘルツ（ＧＨｚ）の周波数帯域、さらには３テラヘルツ（ＴＨｚ）までの高い周波数帯域において、異なる複数の周波数の電磁波を吸収可能な電磁波吸収体用組成物、および、電磁波吸収体に関する。
【背景技術】
【０００２】
携帯電話などの移動体通信や無線ＬＡＮ、料金自動収受システム（ＥＴＣ）などでは、数ギガヘルツ（ＧＨｚ）の周波数帯域を持つセンチメートル波と呼ばれる電磁波が用いられている。
【０００３】
このようなセンチメール波を吸収する電磁波吸収材料として、ゴム状電磁波吸収シートと段ボールなどの紙状シート材とを積層した積層体シートが提案されている（特許文献１参照）。また、異方性黒鉛とバインダーとを含む薄型シートを交互に積層してその厚さを調整することで、電磁波入射方向に関係なく電磁波吸収特性を安定させた電磁波吸収シートが提案されている（特許文献２参照）。
【０００４】
さらに、より高い周波数帯域の電磁波を吸収できるようにすることを目的として、偏平状の軟磁性粒子の長手方向をシートの面方向に揃えることで、２０ギガヘルツ以上の周波数帯域の電磁波を吸収可能な電磁波吸収シートが提案されている（特許文献３参照）。
【０００５】
また、イプシロン酸化鉄（ε−Ｆｅ2Ｏ3）結晶を磁性相に持つ粒子の充填構造を有する電磁波吸収体が、２５〜１００ギガヘルツの範囲で電磁波吸収性能を発揮することが知られている(特許文献４参照)。
【０００６】
さらに、周波数特性の異なる２種類の磁性粉が混合された磁性絶縁層で絶縁電線を覆うことで、広い帯域にわたって電磁波ノイズを低減するノイズ抑制ケーブルが提案されている（特許文献５参照）。
【先行技術文献】
【特許文献】
【０００７】
【特許文献１】特開２０１１−２３３８３４号公報
【特許文献２】特開２００６−  ８０３５２号公報
【特許文献３】特開２０１５−１９８１６３号公報
【特許文献４】特開２００８−  ６０４８４号公報
【特許文献５】特開２０１５−２３２９８４号公報
【発明の概要】
【発明が解決しようとする課題】
【０００８】
近年では、送信するデータのさらなる大容量化を可能とするために、６０ギガヘルツの周波数を用いた無線通信が計画され、また、極めて狭い指向性を活用する車載レーダー機器として数十ギガヘルツ以上のいわゆるミリ波帯域（３０〜３００ギガヘルツ）の周波数を有するミリ波レーザーの利用が進められている。さらに、ミリ波帯域を超えた高い周波数帯域の電磁波として、テラヘルツ（ＴＨｚ）オーダーの周波数を有する電磁波を利用する技術の研究も進んでいる。
【０００９】
しかし、電磁波利用技術の一つであり漏洩電磁波を防止するためなどに不可欠な電磁波吸収材料としては、６０ＧＨｚ前後のいわゆるミリ波帯域の所定の周波数の電磁波を吸収する電磁波吸収体は提案されているものの、ミリ波帯域からさらに高い周波数帯域において、異なる周波数の電磁波を吸収することができる電磁波吸収体は実現されていない。
【００１０】
本開示は、上記従来の課題を解決し、ミリ波帯域以上の高い周波数帯域において周波数の異なる複数種類の電磁波を良好に吸収することができる電磁波吸収材料としての電磁波吸収体用組成物と、電磁波吸収体を実現することを目的とする。
【課題を解決するための手段】
【００１１】
上記課題を解決するため本願で開示する電磁波吸収体用組成物、ミリ波帯以上の高周波数で磁気共鳴する磁性酸化鉄と、樹脂製バインダーを含む電磁波吸収体用組成物であって、印加される磁界強度が１６ｋＯｅから−１６ｋＯｅの間の磁気特性のヒステリシスループを微分した微分曲線に、互いに分離された２つ以上の極値を有することを特徴とする。
【００１２】
また、本願で開示する電磁波吸収体は、本願で開示する電磁波吸収体用組成物により形成された電磁波吸収層を備えたことを特徴とする。
【発明の効果】
【００１３】
本願で開示する電磁波吸収体用組成物、および、電磁波吸収体は、いずれも電磁波吸収物質として、ミリ波帯以上の高周波数で磁気共鳴する磁性酸化鉄を含み、印加される磁界強度が１６ｋＯｅから−１６ｋＯｅの間の磁気特性のヒステリシスループを微分した微分曲線に、互いに分離された２つ以上の極値を有する。このため、数十ギガヘルツ以上の高い周波数帯域における、複数の周波数の電磁波を吸収することができる。
【図面の簡単な説明】
【００１４】
【図１】本実施形態にかかるシート状の電磁波吸収体である電磁波吸収シートの構成を説明する断面構成図である。
【図２】Ｆｅサイトの一部を置換したイプシロン酸化鉄の電磁波吸収特性を説明する図である。
【図３】本実施形態にかかる電磁波吸収シートを構成する電磁波吸収層の第１の構成例における、磁気特性のヒステリシスループとこれを微分した微分曲線とを示す図である。
【図４】本実施形態にかかる電磁波吸収シートを構成する電磁波吸収層の第２の構成例における、磁気特性のヒステリシスループとこれを微分した微分曲線とを示す図である。
【図５】本実施形態にかかる電磁波吸収シートを構成する電磁波吸収層の第３の構成例における、磁気特性のヒステリシスループとこれを微分した微分曲線とを示す図である。
【図６】本実施形態にかかる電磁波吸収シートを構成する電磁波吸収層の第４の構成例における、磁気特性のヒステリシスループとこれを微分した微分曲線とを示す図である。
【図７】比較例の電磁波吸収シートにおける電磁波吸収層の、磁気特性のヒステリシスループとこれを微分した微分曲線とを示す図である。
【発明を実施するための形態】
【００１５】
本願で開示する電磁波吸収シートは、ミリ波帯以上の高周波数で磁気共鳴する磁性酸化鉄と、樹脂製バインダーを含む電磁波吸収体用組成物であって、印加される磁界強度が１６ｋＯｅから−１６ｋＯｅの間の磁気特性のヒステリシスループを微分した微分曲線に、互いに分離された２つ以上の極値を有する。
【００１６】
本願で開示する電磁波吸収体用組成物は、磁界強度が１６ｋＯｅから−１６ｋＯｅの間の磁気特性のヒステリシスループを微分した微分曲線に、互いに分離された２つ以上の極値を有する。このようにすることで、電磁波吸収体用組成物に極値の数に相当する種類の保磁力が異なる磁性酸化鉄が含まれていることとなり、結果として、異なる周波数の電磁波を吸収することができる。
【００１７】
なお、本実施形態にかかる電磁波吸収体用組成物において、前記磁性酸化鉄の保磁力が１２００Ｏｅ以上であることが好ましい。
【００１８】
また、本願で開示する電磁波吸収体用組成物において、前記磁性酸化鉄が、イプシロン酸化鉄、Ｍ型フェライト、ストロンチウムフェライトの少なくとも一つを含むことが好ましい。
【００１９】
さらに、前記磁性酸化鉄が、イプシロン酸化鉄、Ｍ型フェライト、ストロンチウムフェライトの中の少なくとも２種を含むことが好ましい。
【００２０】
本願で開示する電磁波吸収体は、本願で開示する電磁波吸収体用組成物により形成された電磁波吸収層を備える。
【００２１】
このようにすることで、本願で開示する電磁波吸収体は、電磁波吸収体用組成物と同様に、磁気特性のヒステリシスループを微分した微分曲線が有する極値の数に応じた数（２以上）の周波数を良好に吸収することができる。
【００２２】
なお、本願明細書において電磁波吸収層とは、他の層と積層されることを前提とした厚さの薄い構成物のみを示す概念ではなく、電磁波を吸収する機能を有する構成物であって厚肉の形態のものをも含む概念である。このため、本願で開示する電磁波吸収体には、例えば所定の形状に形成された成型体を含み、電磁波吸収体が電磁波吸収層のみで構成される場合もある。電磁波吸収層のみで構成された電磁波吸収体は、電磁波吸収体の全体に電磁波吸収物質としての磁性酸化鉄が分散されているものとなる。
【００２３】
また、本願で開示する電磁波吸収体において、接着層をさらに備えることが好ましい。
【００２４】
さらに、本願で開示する電磁波吸収体は、電磁波吸収層がシート状に形成された電磁波吸収シートであることが好ましい。
【００２５】
以下、本願で開示する電磁波吸収材料としての電磁波吸収体用組成物、および、電磁波吸収体について、図面を参照して説明する。
【００２６】
（第１の実施形態）
本願で開示する電磁波吸収体の第１の実施形態として、粒子状の磁性酸化鉄と樹脂製のバインダーを含んだ電磁波吸収層によって構成された、いわゆる透過型の電磁波吸収シートについて説明する。第１の実施形態にかかる電磁波吸収体である電磁波吸収シートは、後述するように、本願で開示する電磁波吸収体用組成物によって形成された電磁波吸収層を備えている。
【００２７】
［シート構成］
図１は、本実施形態で説明する電磁波吸収体としての電磁波吸収シートの構成を示す断面図である。
【００２８】
図１では、電磁波吸収性組成物を基材としての樹脂シート２上に塗布、乾燥を行って電磁波吸収シート１を成型した状態を示している。
【００２９】
なお、図１は、本実施形態にかかる電磁波吸収シートの構成を理解しやすくするために記載された図であり、図中に示された部材の大きさや厚みについて現実に即して表されたものではない。
【００３０】
本実施形態で例示する電磁波吸収体としての電磁波吸収シートは、印加される磁界強度が１６ｋＯｅから−１６ｋＯｅの間の磁気特性のヒステリシスループを微分した微分曲線に、互いに分離された２つの極値を有するものである。このため、異なる異方性磁界（ＨA）の値を有することで、それぞれ保磁力が異なる２種類の磁性酸化鉄粉１ａ1、１ａ2と樹脂製のバインダー１ｂとを含んだ電磁波吸収層１を備えている。
【００３１】
図１に示す本実施形態にかかる電磁波吸収シートでは、電磁波吸収層１に含まれる２つの磁性酸化鉄１ａ1、１ａ2の異方性磁界（ＨA）の値は、異なる値となっている。このため、磁性酸化鉄１ａ1、１ａ2は、それぞれ保磁力が異なるものである。このように、異なる異方性磁界（ＨA）の値を有し、保磁力が異なる磁性酸化鉄を電磁波吸収層１に含むことで、それぞれの磁性酸化鉄によって所定の異なる周波数の電磁波を吸収することができ、電磁波吸収シート全体としての電磁波吸収特性が、異なる２つの周波数に対して電磁波吸収ピークを形成するようにできる。
【００３２】
なお、図１では、電磁波吸収層１に含まれる磁性酸化鉄が２種類の場合を図示しているが、後述するように、本実施形態にかかる電磁波吸収シートにおいて、電磁波吸収層１に含まれる磁性酸化鉄は、３種類以上であってもかまわない。
【００３３】
なお、本実施形態にかかる電磁波吸収シートにおいて、電磁波吸収層１に含まれる磁性酸化鉄の異方性磁界（ＨA）の値が異なっていることによる保磁力の違いについて、磁気特性のヒステリシスループを微分した微分曲線が互いに分離されたピークを有しているかによって確認する。この点については、後に詳述する。
【００３４】
［磁性酸化鉄］
本実施形態にかかる電磁波吸収シートでは、粒子状の磁性酸化鉄として、イプシロン酸化鉄を用いている。
【００３５】
イプシロン酸化鉄（ε−Ｆｅ2Ｏ3）は、酸化第二鉄（Ｆｅ2Ｏ3）において、アルファ相（α−Ｆｅ2Ｏ3）とガンマ相（γ−Ｆｅ2Ｏ3）との間に現れる相であり、逆ミセル法とゾルーゲル法とを組み合わせたナノ微粒子合成方法によって単相の状態で得られるようになった磁性材料である。
【００３６】
イプシロン酸化鉄は、数ｎｍから数十ｎｍの微細粒子でありながら常温で約２０ｋＯｅという金属酸化物として最大の保磁力を備え、さらに、歳差運動に基づくジャイロ磁気効果による自然共鳴が数十ギガヘルツ以上のいわゆるミリ波帯の周波数帯域で生じるため、ミリ波帯域の電磁波を吸収する電磁波吸収材料として用いることができる。
【００３７】
さらに、イプシロン酸化鉄は、結晶のＦｅサイトの一部をアルミニウム（Ａｌ）、ガリウム（Ｇａ）、ロジウム（Ｒｈ）、インジウム（Ｉｎ）などの３価の金属元素と置換された結晶とすることで、磁気共鳴周波数、すなわち、電磁波吸収材料として用いられる場合に吸収する電磁波の周波数を異ならせることができる。
【００３８】
図２は、Ｆｅサイトと置換する金属元素を異ならせた場合の、イプシロン酸化鉄の保磁力Ｈｃと磁気共鳴周波数ｆとの関係を示している。なお、磁気共鳴周波数ｆは、吸収する電磁波の周波数と一致する。
【００３９】
図２から、Ｆｅサイトの一部が置換されたイプシロン酸化鉄は、置換された金属元素の種類と置換された量によって、磁気共鳴周波数が異なることがわかる。また、磁気共鳴周波数の値が高くなるほど、当該イプシロン酸化鉄の保磁力が大きくなっていることがわかる。
【００４０】
より具体的には、ガリウム置換のイプシロン酸化鉄、すなわちε−ＧａxＦｅ2-xＯ3の場合には、置換量「ｘ」を調整することで３０ギガヘルツから１５０ギガヘルツ程度までの周波数帯域で吸収のピークを有し、アルミニウム置換のイプシロン酸化鉄、すなわちε−ＡｌxＦｅ2-xＯ3の場合には、置換量「ｘ」を調整することで１００ギガヘルツから１９０ギガヘルツ程度の周波数帯域で吸収のピークを有する。このため、電磁波吸収シートで吸収したい周波数の磁気共鳴周波数となるように、イプシロン酸化鉄のＦｅサイトと置換する元素の種類を決め、Ｆｅとの置換量を調整することで、吸収される電磁波の周波数を所望の値とすることができる。さらに、置換する金属をロジウムとしたイプシロン酸化鉄、すなわちε−ＲｈxＦｅ2-xＯ3の場合には、１８０ギガヘルツからそれ以上と、吸収する電磁波の周波数帯域をより高い方向にシフトすることが可能である。
【００４１】
イプシロン酸化鉄は、一部のＦｅサイトが金属置換されたものを含めて購入することが可能である。イプシロン酸化鉄は、平均粒径が約３０ｎｍ程度の略球形または短いロッド形状（棒状）をした粒子として入手することができる。
【００４２】
なお、本実施形態にかかる電磁波吸収シートに用いられる磁性酸化鉄としては、上述したイプシロン酸化鉄を含めて、保磁力が１２００Ｏｅ以上のものを良好に用いることができる。１２００Ｏｅ以上の高い保磁力を有する磁性酸化鉄は、他の磁性酸化鉄と比較してより強磁性であるので、ミリ波帯域以上の高い周波数の電磁波を吸収することができ好ましい。なお、保磁力が１２００Ｏｅ以上の磁性酸化鉄としては、上記例示したイプシロン酸化鉄の他に、Ｍ型フェライトや、ストロンチウムフェライトを使用することができる。
【００４３】
Ｍ型フェライト（マグネトプランバイト型フェライト）は、電磁波吸収に関係する複素透磁率の虚部（μｒ’’）が、磁性体を高周波で磁化した際に共鳴を起こす周波数において高くなることに着目したものである。磁気共鳴周波数ｆは材料の持つ異方性磁界（ＨA）と比例関係にあるため、異方性磁界（ＨA）の高い材料ほど磁気共鳴周波数ｆの値は高くなる。Ｍ型フェライトであるＢａＦｅ12Ｏ19の磁気共鳴周波数ｆは、そのＨAの値が、１．３５ＭＡ／ｍから４８ＧＨｚと計算され、高いＧＨｚ帯域の電磁波を吸収することができる。また、Ｆｅ3+の一部を（ＴｉＭｎ）3+やＡｌ3+などで置換することで、異方性磁界（ＨA）の値を制御することで磁気共鳴周波数ｆを５〜１５０ＧＨｚの範囲で制御することができる。
【００４４】
また、ストロンチウムフェライトは、６０ＧＨｚ帯の無線ＬＡＮに対応した電磁波吸収体を設計するために、ＳｒＦｅ12Ｏ19にＡｌを添加した系であり、電磁波吸収シートでは、Ａｌを添加することによって、電磁波吸収を示す周波数が高周波側にシフトする。これは、異方性磁界（ＨA）の値の増加に対応していると考えられる。
【００４５】
このように、磁性酸化鉄として、イプシロン酸化鉄、Ｍ型フェライト、ストロンチウムフェライトを用いることによって、それぞれの磁性酸化鉄の異方性磁界（ＨA）の値を制御することができ、結果として、これらの磁性酸化鉄を電磁波吸収層１に含む電磁波吸収シートで吸収される電磁波の周波数を変化させることができる。
【００４６】
［電磁波吸収層］
本実施形態にかかる電磁波吸収シートにおいて、電磁波吸収層１では、磁性酸化鉄の粒子１ａ1、１ａ2が樹脂製のバインダー１ｂによって分散されていることで、シートとしての可撓性を備える。
【００４７】
電磁波吸収層１に用いられる樹脂製のバインダーとしては、エポキシ系樹脂、ポリエステル系樹脂、ポリウレタン系樹脂、アクリル系樹脂、フェノール系樹脂、メラミン系樹脂、ゴム系樹脂などの樹脂材料を用いることができる。
【００４８】
より具体的には、エポキシ系樹脂として、ビスフェノールＡの両末端の水酸基をエポキシ化した化合物を用いることができる。また、ポリウレタン系樹脂として、ポリエステル系ウレタン樹脂、ポリエーテル系ウレタン樹脂、ポリカーボネート系ウレタン樹脂、エポキシ系ウレタン樹脂などを用いることができる。アクリル系の樹脂としては、メタアクリル系樹脂で、アルキル基の炭素数が２〜１８の範囲にあるアクリル酸アルキルエステルおよび／またはメタクリル酸アルキルエステルと、官能基含有モノマーと、必要に応じてこれらと共重合可能な他の改質用モノマーとを共重合させることにより得られる官能基含有メタアクリルポリマーなどを用いることができる。
【００４９】
また、ゴム系樹脂として、スチレン系の熱可塑性エラストマーであるＳＩＳ（スチレン−イソブレンブロック共重合体）やＳＢＳ（スチレン−ブタジエンブロック共重合体）、石油系合成ゴムであるＥＰＤＭ（エチレン・プロピレン・ジエン・ゴム）、その他アクリルゴムやシリコンゴムなどのゴム系材料をバインダーとして利用することができる。
【００５０】
なお、環境に配慮する観点から、バインダーとして用いられる樹脂としては、ハロゲンを含まないハロゲンフリーのものを用いることが好ましい。これらの樹脂材料は、樹脂シートのバインダー材料として一般的なものであるため容易に入手することができる。
【００５１】
また、本明細書において可撓性を有するとは、電磁波吸収層が、一定程度湾曲させることができる状態、すなわち、シートを丸めて元に戻したときに破断などの塑性変形が生じずに平面状のシートに復帰する状態を示している。
【００５２】
本実施形態にかかる電磁波吸収シートの電磁波吸収層は、電磁波吸収材料としてイプシロン酸化鉄を用いるが、イプシロン酸化鉄は上述のように粒径が数ｎｍから数十ｎｍの微細なナノ粒子であるため、電磁波吸収層の形成時にバインダー内に良好に分散させることが重要となる。このため、電磁波吸収層に、フェニルホスホン酸、フェニルホスホン酸ジクロリド等のアリールスルホン酸、メチルホスホン酸、エチルホスホン酸、オクチルホスホン酸、プロピルホスホン酸などのアルキルホスホン酸、あるいは、ヒドロキシエタンジホスホン酸、ニトロトリスメチレンホスホン酸などの多官能ホスホン酸などのリン酸化合物を含んでいる。これらのリン酸化合物は、難燃性を有するとともに、微細な磁性酸化鉄粉の分散剤として機能するため、バインダー内のイプシロン酸化鉄粒子を、良好に分散させることができる。
【００５３】
より具体的に、分散剤としては、和光純薬工業株式会社製、または、日産化学工業株式会社製のフェニルホスホン酸（ＰＰＡ）、城北化学工業株式会社製の酸化リン酸エステル「ＪＰ−５０２」（製品名）などを使用することができる。
【００５４】
なお、電磁波吸収層の組成としては、一例として、イプシロン酸化鉄粉１００部に対して、樹脂製バインダーが２〜５０部、リン酸化合物の含有量が０．１〜１５部とすることができる。樹脂製バインダーが２部より少ないと、磁性酸化鉄を良好に分散させることができない。また磁性体層としてシート状の形状を維持できなくなる。５０部より多いと、電磁波吸収層の中で磁性酸化鉄の体積含率が小さくなり、透磁率が低くなるため電磁波吸収の効果が小さくなる。
【００５５】
リン酸化合物の含有量が０．１部より少ないと、樹脂製バインダーを用いて磁性酸化鉄を良好に分散させることができない。１５部より多いと、磁性酸化鉄を良好に分散させる効果が飽和する。電磁波吸収層の中で磁性酸化鉄の体積含率が小さくなり、透磁率が低くなるため電磁波吸収の効果が小さくなる。
【００５６】
［電磁波吸収シートの製造方法］
ここで、本実施形態にかかる電磁波吸収シートの製造方法の一例について説明する。
【００５７】
本実施形態の電磁波吸収シートは、例えば、少なくとも磁性酸化鉄粉と樹脂製バインダーとを含んだ電磁波吸収体用組成物である磁性塗料を作製してこれを所定の厚さで塗布し、乾燥させた後にカレンダ処理することによって形成することができる。
【００５８】
また、磁性塗料成分として、少なくとも磁性酸化鉄粉と、分散剤であるリン酸化合物と、バインダー樹脂とを高速攪拌機で高速混合して混合物を調製し、その後、得られた混合物をサンドミルで分散処理することでも磁性塗料を得ることができる。
【００５９】
このようにして作製された磁性塗料（電磁波吸収体用組成物）を用いて、電磁波吸収シートを作製する。
【００６０】
電磁波吸収シートを作製する場合には、図１に示したように、樹脂製のシート２の上に上記作製した磁性塗料を塗布する。樹脂シート２としては、一例として、シリコンコートによって表面に剥離処理をされた、厚さ３８μｍのポリエチレンテレフタレート（ＰＥＴ）のシートを用いることができる。この樹脂シート２の上に、テーブルコータ法やバーコータ法などの塗布方法を用いて、磁性塗料を塗布する。
【００６１】
その後、ｗｅｔ状態の磁性塗料を乾燥し、さらにカレンダ処理を行って、支持体上に電磁波吸収シートを形成できる。電磁波吸収シートの厚さは、塗布厚やカレンダ処理の条件等によって制御することができる。カレンダ処理が行われた後の電磁波吸収シート１を樹脂シート２から剥離させて、所望の厚さの電磁波吸収シート１を得る。
【００６２】
なお、カレンダ処理は必要に応じて行えばよく、磁性塗料を乾燥させた状態で磁性酸化鉄粉の体積含率が所定の範囲内となっている場合には、カレンダ処理を行わなくても構わない。
【００６３】
［ベースフィルム、接着層］
図示は省略するが、本実施形態にかかる電磁波吸収シートは、電磁波吸収層１をベースフィルム上に形成することができる。
【００６４】
形成した電磁波吸収層１の厚みが薄く電磁波吸収シート１としての所定の強度が得られない場合には、電磁波吸収層１背面側に樹脂製の基材であるベースフィルムを積層することが好ましい。
【００６５】
なお、ベースフィルムとしては、ＰＥＴフィルムなどの各種の樹脂製フィルム、ゴム、和紙などの紙部材を用いて構成することができる。ベースフィルムの材料や厚みは、本実施形態にかかる電磁波吸収シートにおいて電磁波吸収特性には影響を与えないため、電磁波吸収シートの強度や取り扱いの容易性などの実用的な観点から、適切な材料で、かつ、適切な厚みを有するベースフィルムを選択することができる。
【００６６】
さらに、本実施形態にかかる電磁波吸収シートでは、電磁波吸収層１の背面側、または、ベースフィルムの電磁波吸収層１が形成されている側とは反対側の表面に、図示しない接着層を形成することができる。
【００６７】
接着層を設けることで、ベースフィルムの有無にかかわらず、電磁波吸収層１からなる電磁波吸収シートを、電気回路を収納する筐体の内面や、電気機器の内面または外面の所望の位置に容易に貼着することができる。特に、本実施形態の電磁波吸収シートは電磁波吸収層１が可撓性を有するものであるため、湾曲した曲面上にも容易に貼着することができ、電磁波吸収シートの取り扱い容易性が向上する。
【００６８】
接着層としては、粘着テープなどの粘着層として利用される公知の材料、アクリル系粘着剤、ゴム系粘着剤、シリコーン系粘着剤等を用いることができる。また被着体に対する粘着力の調節、糊残りの低減のために、粘着付与剤や架橋剤を用いることもできる。被着体に対する粘着力は５Ｎ／１０ｍｍ〜１２Ｎ／１０ｍｍが好ましい。粘着力が５Ｎ／１０ｍｍより小さいと、電磁波吸収シートが被着体から容易に剥がれてしまったり、ずれてしまったりすることがある。また、粘着力が１２Ｎ／１０ｍｍより大きいと、電磁波吸収シートを被着体から剥離しにくくなる。
【００６９】
また接着層の厚さは２０μｍ〜１００μｍが好ましい。接着層の厚さが２０μｍより薄いと、粘着力が小さくなり、電磁波吸収シートが被着体から容易に剥がれたり、ずれたりすることがある。接着層４の厚さが１００μｍより大きいと、電磁波吸収シートを被着体から剥離しにくくなる。また接着層の凝集力が小さい場合は、電磁波吸収シートを剥離した場合、被着体に糊残りが生じる場合がある。
【００７０】
なお、本願明細書において接着層とは、剥離不可能に貼着する接着層であるとともに、剥離可能な貼着を行う接着層であってもよい。
【００７１】
また、電磁波吸収シートを所定の面に貼着するにあたって、電磁波吸収シートが接着層を備えていることが必須の要件ではないことは言うまでもなく、電磁波吸収シートが配置される部材の側の表面に粘着性を備えることや、両面テープや接着剤を用いて所定の部位に電磁波吸収シートを貼着することができる。この点において、接着層は、本実施形態に示す電磁波吸収シートにおける必須の構成要件ではない。
【００７２】
なお、電磁波吸収体としての電磁波吸収シートの形成方法として、上述したような電磁波吸収層１を樹脂製の基材であるベースフィルム上に積層して形成する方法以外に、磁性酸化鉄粉とゴム製バインダーとを含んだ磁性コンパウンドを作製して、これを所定の厚さで成型し架橋させることによって電磁波吸収体を形成する方法を採用することができる。
【００７３】
この方法の場合、先ず、磁性コンパウンドを作製する。磁性コンパウンドは、イプシロン酸化鉄粉と分散剤、ゴム系樹脂を混練することによって得ることができる。混練物は、一例として、加圧式の回分式ニーダで混練することにより得られる。なお、このとき、必要に応じて架橋剤を配合することができる。
【００７４】
このようにして得られた磁性コンパウンドを、一例として油圧プレス機などを用いて１５０℃の温度でシート状に架橋・成型する。
【００７５】
その後、恒温槽内において１７０℃で２次架橋処理を施し電磁波吸収層１を形成できる。
【００７６】
上記した実施形態にかかる電磁波吸収シートと同様に、このようにして形成した電磁波吸収層１の背面側にも接着層を形成することができる。
【００７７】
［ヒステリシスループとこれを微分した微分曲線］
図３は、本実施形態にかかる電磁波吸収シートの電磁波吸収層の第１の構成例における、磁気特性のヒステリシスループとこれを微分した微分曲線とを示す図である。
【００７８】
なお、以下の各図で示すヒステリシスループは、所定の磁性酸化鉄を含む径が８ｍｍφ、厚さが２ｍｍの試料を作成し、東英工業株式会社製の振動試料型磁力計ＶＳＭ−Ｐ（製品名）を用いて、印加磁界を１６ｋＯｅから−１６ｋＯｅの範囲で測定した。なお、測定の時定数Ｔｃは、０．０３ｓｅｃとしている。
【００７９】
図３に示すように、外部から強さが変化する磁界を印加していった際の磁性酸化鉄に残留する磁化の強さを示す磁化曲線３１は、いわゆるヒステリシスループを描く。
【００８０】
異方性磁界（ＨA）の値と、磁性体の磁気共鳴周波数ｆｒとの間には、下記式（１）のような関係が成り立つ。
【００８１】
ｆｒ＝ν／２π＊ＨA          （１）
ここで、νはジャイロ磁気定数で、磁性体の種類によって定まる値である。
【００８２】
このように、ジャイロ磁気共鳴型の磁性体では、異方性磁界（ＨA）の値と磁気共鳴周波数ｆｒとの間に比例関係が成り立つ。
【００８３】
本願で開示する電磁波吸収体用組成物、および、これを用いて作成された本願で開示する電磁波吸収体の電磁波吸収層は、磁界強度が１６ｋＯｅから−１６ｋＯｅの間の磁気特性のヒステリシスループを微分した微分曲線に、互いに分離された２つ以上の極値を有する。磁性酸化鉄の異方性磁界（ＨA）は異方性定数（Ｋｕ）に比例し、異方性定数（Ｋｕ）が保磁力（Ｈｃ）に比例するから、磁気特性のヒステリシスループを微分した微分曲線に２つ以上の異なる極性を有すると言うことは、本願で開示する電磁波吸収体用組成物、および、本願で開示する電磁波吸収体の電磁波吸収層が、保磁力（Ｈｃ）の異なる２つ以上の磁性酸化鉄を含んでいることを示している。磁性酸化鉄の保磁力（Ｈｃ）が異なると、異方性磁界（ＨA）が異なり、上記式（１）に示されるように、異方性磁界（ＨA）の値と磁気共鳴周波数ｆｒとの間には比例関係が成り立つことから、異方性磁界（ＨA）の値が異なれば、異なる磁気共鳴周波数ｆｒを有していることになる。この結果、本願で開示する電磁波吸収体用組成物、および、これにより作成された電磁波吸収層を備えた電磁波吸収体は、極値の数に応じた２つ以上の周波数の電磁波を吸収することができる。
【００８４】
本実施形態で示す電磁波吸収シートの電磁波吸収層１も同様であって、異なる異方性磁界（ＨA）の値を有すること、すなわち、異なる保磁力を持つ複数の磁性酸化鉄を電磁波吸収層１に含むことで、異なる周波数で磁気共鳴を起こして、当該周波数の電磁波を熱に変換して減衰させる。結果として、本実施形態にかかる電磁波吸収シートでは、電磁波吸収層に含まれるそれぞれの磁性酸化鉄で所定の異なる周波数の電磁波を吸収することができ、ヒステリシスループを微分した微分曲線の極値に数に応じた複数の周波数の電磁波を吸収することができる。
【００８５】
電磁波吸収層１に異なる異方性磁界（ＨA）の値を有する複数の磁性酸化鉄が含まれているか否かについては、ヒステリシスカーブ３１を微分した微分曲線３２を描くことで容易に判定することができる。
【００８６】
図３に示す例では、電磁波遮蔽周波数（磁気共鳴周波数）が６０ＧＨｚと７９ＧＨｚのイプシロン酸化鉄を１：１の比率で混合し、下記の組成で磁性塗料を作製した。
【００８７】
磁性酸化鉄粉  ストロンチウムフェライト：イプシロン酸化鉄
＝１：１    １００部
分散剤        ＤＩＳＰＥＲＢＹＫ−１４２（商品名）    １５部
溶媒          メチルエチルケトン／トルエン（＝１／１混合溶剤）
９５部。
【００８８】
この磁性塗料成分を径０．５ｍｍのジルコニアビーズを分散媒体とし、内容量が２Ｌのディスク型サンドミルで分散した。このようにして得た分散塗料を攪拌機で攪拌しながら、以下の材料を配合し、上記電磁波吸収シートの製造方法として説明した条件で分散して磁性塗料を得た
磁性塗料成分                                        １００部
ポリウレタンバインダー（バイロンＵＲ８７００(商品名)）
４６部
溶媒（希釈）  メチルエチルケトン／トルエン
（＝１／１混合溶剤）      １２０部。
【００８９】
続いて、得られた磁性塗料を、シリコンコートにより剥離処理された厚さ３８μｍのポリエチレンテレフタレート（ＰＥＴ）のシート上に、バーコータを用いて塗布し、湿潤状態において８０℃で１４４０分乾燥後、厚さ４００μｍのシートを得た。
【００９０】
こうして得られたシートに温度８０℃、圧力１５０ｋｇ／ｃｍでカレンダ処理を行い、厚さ３００μｍの電磁波吸収シートを得た。
【００９１】
この電磁波吸収シートは、図３に示すように、ヒステリシスカーブ３１の微分曲線３２は、２つのピークを描いて表され、測定対象の試料が、異なる２つの異方性磁界（ＨA）の値を有することで、異なった保磁量を持つ２種類の磁性酸化鉄が含まれていることを確認することができる。
【００９２】
図４は、本実施形態にかかる電磁波吸収シートの電磁波吸収層の第２の構成例における、磁気特性のヒステリシスループとこれを微分した微分曲線とを示す図である。
【００９３】
図４では、磁性酸化鉄として、電磁波遮蔽周波数（磁気共鳴周波数）が７９ＧＨｚのストロンチウムフェライトと、電磁波遮蔽周波数（磁気共鳴周波数）が７９ＧＨｚのイプシロン酸化鉄とを、ほぼ１：１の比率で混合した磁性塗料を用いて、電磁波吸収シートを作製した。
【００９４】
図４に示すように、磁性酸化鉄の種類が異なった場合、同じ電磁波遮蔽周波数であってもジャイロ磁気定数が材料で異なり保磁力に違いが出る。このため、ヒステリシスループ４１の微分曲線４２は、２つのピークを有することが明確にわかる。なお、このことは、保磁力＝異方性定数／磁化という関係を有すること、すなわち、異方性定数＝保磁力×磁化と表すことができることから、異方性磁界（ＨA）＝２×異方性定数／磁化の関係があることに起因していると考えられる。
【００９５】
さらに、図５は、本実施形態にかかる電磁波吸収シートの電磁波吸収層の第３の構成例における、磁気特性のヒステリシスループとこれを微分した微分曲線とを示す図である。
【００９６】
この、第３の構成例では、異なる保磁力を有する３種類の磁性酸化鉄を含んでいる。具体的には、前述した電磁波遮蔽周波数（磁気共鳴周波数）が７９ＧＨｚのストロンチウムフェライトと、電磁波遮蔽周波数（磁気共鳴周波数）が７９ＧＨｚのイプシロン酸化鉄、さらに、電磁波遮蔽周波数（磁気共鳴周波数）が６０ＧＨｚのイプシロン酸化鉄である。なお、混合割合を、ほぼ、１：１：１として３種類の磁性酸化鉄を含む磁性塗料を用いて、電磁波吸収シートを作製した。
【００９７】
図５に示すように、異なる異方性磁界（ＨA）の値を有することによる異なった保磁力の値を有する３種類の磁性酸化鉄が含まれている場合には、ヒステリシスループ５１の微分曲線５２は、３つのピークを有していることが確認できる。
【００９８】
次に、電磁波吸収層に含まれる磁性酸化鉄の電磁波遮蔽周波数（磁気共鳴周波数）が、どの程度異なると、ヒステリシスループの微分曲線が異なるピークを有するかを確認した。
【００９９】
図６は、本実施形態にかかる電磁波吸収シートの電磁波吸収層の第４の構成例における、磁気特性のヒステリシスループとこれを微分した微分曲線とを示す図である。
【０１００】
一方、図７は、比較例の電磁波吸収層の磁気特性のヒステリシスループとこれを微分した微分曲線とを示している。
【０１０１】
図６では、電磁波遮蔽周波数（磁気共鳴周波数）が７４ＧＨｚと７９ＧＨｚのイプシロン酸化鉄を含む電磁波吸収層を試料とし、図７では、電磁波遮蔽周波数（磁気共鳴周波数）が７６ＧＨｚと７９ＧＨｚのイプシロン酸化鉄を含む磁性塗料を用いて作製した電磁波吸収層を試料として測定した。なお、いずれも場合も、磁性酸化鉄の混合割合は、ほぼ１：１としている。
【０１０２】
図６では、ヒステリシスループ６１の微分曲線６２は、異なる２つのピークが確認できるが、図７のヒステリシスループ７１の微分曲線７２は、ピークが重なっているためか、一つのピークしか確認することができない。
【０１０３】
このことから、式（１）より、同じジャイロ磁気定数νを有する場合、言い換えれば同じ材料の場合は、ヒステリシスループの微分曲線において、２つの異なるピークが確認できるには、電磁波吸収層に含まれる磁性酸化鉄の電磁波遮蔽周波数（最大吸収周波数：磁気共鳴周波数）に、５ＧＨｚ以上の差が必要であると考えられる。言い換えれば、本願で開示する電磁波吸収体用組成物、電磁波吸収体の電磁波吸収層に同種の磁性酸化鉄が含まれる場合には、それぞれ磁性酸化鉄の最大吸収周波数の差が５ＧＨｚ以上であることが好ましい。この結果、互いに分離された明確な極値を有し易くなる。これに対し、それぞれの磁性酸化鉄の最大吸収周波数の差が５ＧＨｚより小さい場合は、ヒステリシスループの微分曲線に、互いに分離された明確な複数の極値を有することが難しくなる。
【０１０４】
なお、図６に示すように、ヒステリシスループの微分曲線に１つのピークしか確認することができない場合には、２つ以上の異なる周波数の電磁波を吸収することができないことを表している。
【０１０５】
上述したように、本実施形態で示す電磁波吸収シートでは、磁性酸化鉄の磁気共鳴によって、その磁性酸化鉄の電磁波遮蔽周波数（磁気共鳴周波数）と同じ値の周波数の電磁波が吸収される。
【０１０６】
このため、電磁波吸収層を構成する電磁波吸収物質のヒステリシスループの微分曲線が、互いに分離された２つ以上の極値を有することで、異なる周波数の電磁波を吸収できる電磁波吸収シートが実現できることがわかる。
【０１０７】
なお、発明者らの検討では、電磁波吸収層に含まれる異方性磁界（ＨA）の値が異なることによって異なった保磁力を有する磁性酸化鉄の配向度が異なる場合には、ヒステリシスループの微分曲線において、ピークの半値幅が異なり、ピークである極値の高さも異なるが、２つの異なる極値を有することは明確に確認できた。
【０１０８】
また、異方性磁界（ＨA）の値が異なることによって異なった保磁力を有する磁性酸化鉄の配合量が異なる場合にはヒステリシスループの微分曲線における半値幅はほぼ同じであるが、極値であるピークの高さが異なることがわかった。さらに、異方性磁界（ＨA）の値が異なることによって異なった保磁力を有する磁性酸化鉄の粒度分布が異なる場合には、ヒステリシスループの微分曲線における半値幅はほぼ同じであるが極値であるピークの高さが異なるようになる。しかし、いずれの場合も、互いに分離された２つの極値を有することが明確に確認できた。
【０１０９】
このように、本実施形態にかかる電磁波吸収シートでは、電磁波吸収層に含まれる磁性酸化鉄の異方性磁界（ＨA）の値が異なることにより保磁力が異なることを、磁気特性のヒステリシスループの微分曲線が互いに分離された２つ以上の異なる極値を有するか否かで確認できる。また、磁性酸化鉄の種類が異なる場合に、ジャイロ磁気定数が相違するために保磁力が異なることも、磁気特性のヒステリシスループの微分曲線が互いに分離された２つ以上の異なる極値を有するか否かで確認できる。
【０１１０】
そして、本実施形態にかかる電磁波吸収シートでは、電磁波吸収層に含まれる磁性酸化鉄の異方性磁界（ＨA）の値に相当する電磁波遮蔽周波数（磁気共鳴周波数）の電磁波を良好に吸収することができる。
【０１１１】
なお、上記実施例では、一層の電磁波吸収層に異方性磁界（ＨA）の値が異なることで保磁力が異なる２つ以上の磁性酸化鉄が含まれる例を示した。、しかし、本願で開示する電磁波吸収体には、異方性磁界（ＨA）の値が異なる磁性酸化鉄が含まれる層を２層以上積層した構成も含まれる。異方性磁界（ＨA）の値が異なる磁性酸化鉄が含まれる層を２層以上積層した電磁波吸収体でも、磁気特性のヒステリシスループの微分曲線に互いに分離された２つ以上の異なる極値が現れることや、それぞれの磁性酸化鉄の異方性磁界（ＨA）の値に相当する電磁波遮蔽周波数（磁気共鳴周波数）の電磁波を吸収できることは同様である。
【０１１２】
また、上記第１の実施形態では、電磁波吸収体の例として電磁波吸収層がシート状、すなわち、主面を平面視したときに鉛直方向となるその厚みが主面の辺の大きさと比較して極めて小さく、全体としても厚さ方向が小さな電磁波吸収シートを例示した。しかし、本願で開示する電磁波吸収体は、このようなシート状のものに限られず、主面の大きさと比較して一定以上の大きさの厚さを有するブロック状の電磁波吸収層を備えた、または、このような電磁波吸収層自体によって形成された電磁波吸収体（成型体）としても構成することができる。
【０１１３】
この場合における電磁波吸収体の形状は、直方体形状を含む四角柱形状には限られず、円柱状、球体、その他の不定形状などの中密の形状、コーン状やトレイ状、枠状などの中空の形状など、使用される状況に応じて求められる各種の形状を作用することができる。
【０１１４】
なお、上述した各種形状の電磁波吸収体においても、所定の場所に容易に貼着可能とするために接着層をさらに備えることが可能であることは言うまでもない。
【０１１５】
（第２の実施形態）
次に、本願で開示する電磁波吸収部材としての、電磁波吸収体用組成物について説明する。
【０１１６】
上述したとおり、第２の実施形態として示す電磁波吸収体用組成物は、第１の実施形態で説明した電磁波吸収シートの電磁波吸収層を作製する際に用いられた磁性塗料を意味する。
【０１１７】
この磁性塗料は、樹脂製バインダー内に所定の異なる異方性磁界（ＨA）の値を有することによって、異なる保磁力を持つ複数の磁性酸化物が含まれているものであるため、磁性塗料それ自体として、また、バルク状に固めた固形の電磁波吸収体を形成する材料として、それぞれ上述の電磁波吸収シートと同様の電磁波吸収特性を有する。なお、上述の電磁波吸収体の場合と同様に、電磁波吸収体用組成物においても、含まれる複数の磁性酸化鉄の保磁力が１２００Ｏｅ以上であることが好ましい。
【０１１８】
例えば、磁性酸化鉄粒子と樹脂製バインダーを含む電磁波吸収体用組成物してとしての磁性塗料を用いて、複雑な表面形状の部材や、壁面、天井などの広範囲の部分に、電磁波吸収特性を付与することができる。また、電磁波を発生するＩＣチップに直接モールドすることも可能である。この結果、電磁波を発生する複雑な形状の機器全体を遮蔽することができる。また部屋全体を複数の周波数の電磁波から遮蔽することができる。
【０１１９】
複雑な表面形状の部材や、壁面、天井などの広範囲の部分に、本願で開示する電磁波吸収体用組成物を付与する方法としては、刷子などを用いて表面に塗布する方法、スプレーで吹き付ける方法などがある。
【０１２０】
この場合にも、電磁波吸収体用組成物で吸収される電磁波の周波数は、含まれる磁性酸化物の異方性磁界（ＨA）の値に応じたものとなる。
【０１２１】
なお、電磁波吸収体用組成物は、所定の周波数の電磁波を吸収する部材として機能するほかに、微分曲線の極値部分以外の周波数の電磁波を選択的に透過させるフィルタとして機能させることができる。
【０１２２】
以上説明したように、本願で開示する電磁波吸収体用組成物、および、電磁波吸収体は、外部磁界を印加して得られる磁性特性のヒステリシスループを微分した微分曲線が、互いに分離された２つ以上の極値を有することで、異方性磁界（ＨA）の値が異なることによる異なった保磁力をもった複数の磁性酸化物を含むことが確認でき、微分曲線の極値の数に相当する数の周波数の電磁波を吸収する電磁波吸収体として良好に用いることができる。
【０１２３】
なお、ヒステリシスループを測定するための外部磁界の強さを、１６ｋＯｅから−１６ｋＯｅとしているのは、少なくともこの範囲の外部磁界を印加することにより、良好なヒステリシスループが得られることを意味している。このため、印加される外部磁界の大きさを、その絶対値が１６ｋＯｅよりも大きくしても問題が無く、外部磁界の大きさが１６ｋＯｅから−１６ｋＯｅの範囲でのヒステリシスループを測定し、その微分曲線を求めれば良い。
【産業上の利用可能性】
【０１２４】
本願で開示する電磁波吸収体用組成物、電磁波吸収体、ミリ波帯域以上の高い周波数帯域において２つ以上の複数の周波数の電磁波を吸収する電磁波吸収材料として有用である。
【符号の説明】
【０１２５】
１                   電磁波吸収層
１ａ（１ａ1、１ａ2）  磁性酸化鉄粒子
１ｂ                  樹脂製バインダー
【手続補正３】
【補正対象書類名】図面
【補正対象項目名】全図
【補正方法】変更
【補正の内容】
【図１】
2019065252.tif 000010
【図２】
2019065252.tif 000011
【図３】
2019065252.tif 000012
【図４】
2019065252.tif 000013
【図５】
2019065252.tif 000014
【図６】
2019065252.tif 000015
【図７】
2019065252.tif 000016
【国際調査報告】
2019065252.tif 000017
2019065252.tif 000018
2019065252.tif 000019
2019065252.tif 000020